(57)【要約】  【課題】通常の摩擦試験装置は試験片に荷重をかけて摩耗件に押し付けながら回転させる構造を持っているが、そのままではベアリングを取り付けてその摩擦試験を行うことはできない。  【解決手段】ハウジングに取り付けられた試験対象のベアリングの内輪と試験装置の主軸との間を接続するベアリング軸を設ける。ベアリングはハウジング内の凹部に嵌まり込んだ状態で荷重をかけて試験するので、その取り出しのため、凹部の底に抜出治具を設置し、その中心に切られた雌ネジに係合するネジをベアリングの中心孔を通してねじ込んでいくことで、凹部に嵌まり込んだベアリングを取り出すことができるようにする。 【選択図】図４
2018004334.tif 000002
【特許請求の範囲】
【請求項１】
一端が試験装置の回転軸に接続でき、他端が試験対象のベアリングの内輪に接続されるベアリング軸と、
前記ベアリングを取り付けるハウジング部と
を設けたベアリング試験用治具。
【請求項２】
前記ハウジング部は
前記ベアリングを収容する凹部と、
前記凹部の底に前記凹の中心軸に沿って移動可能に設置され、前記ベアリングの中心孔を貫通できるベアリング抜きネジと係合する雌ネジがその中心に切られているベアリング抜き治具と
を有する、
請求項１に記載のベアリング試験用治具。
【請求項３】
前記ベアリング軸の、前記試験装置の回転軸に接続される端部がテーパ状に形成された、請求項１または２に記載のベアリング試験用治具。
【請求項４】
前記ハウジング部の周囲全体に周壁を設けた、請求項１から３の何れかに記載のベアリング試験用治具。
【請求項５】
前記周壁の少なくとも一部が透明である、請求項４に記載のベアリング試験用治具。
【請求項６】
前記ベアリング軸と前記ハウジング部とは直接接触しない、請求項１から５の何れかに記載のベアリング試験用治具。
【発明の詳細な説明】
【技術分野】
【０００１】
本発明はベアリング（軸受とも呼ばれる）を回転させて試験を行うために、ベアリングを収容して試験装置に接続するためのベアリング試験用治具に関する。
【背景技術】
【０００２】
ベアリングは、多岐に渡り機械駆動部の摩擦低減に用いられている。例えば、自動車には１００個を超えるベアリングが使用されていることが知られている。ベアリングの性能向上は、機関の動力性能向上に直結し、摩擦力の低減によるエネルギーの削減に役立つ。
【０００３】
ベアリングは機械動作を行う多くの機器に使用される基幹部品のひとつであり、機器中のベアリングが一つでも破損すると、単にその機器が停止するだけにとどまらず、機器の深刻な破壊や発火を引き起こす可能性が高い。このように、ベアリングには高い信頼性が要求されるにもかかわらずしばしば高負荷、高速回転、高温の過酷な環境下で長時間使用されるので、その提供に当たっては十分な試験を行うことが重要である。
【０００４】
ベアリングの摩擦係数はその伝達効率や動作中の発熱、また寿命に大きく影響するので、摩擦係数及びその経時変化の測定はベアリングの評価上重要である。しかしながら、従来の摩擦試験装置は、試験片に荷重を印加して摩耗面に押し付けながら回転や摺動させる（あるいは逆に試験片を固定して摩耗面側を動かす）ことで摩擦係数を測定しており、ベアリングの摩擦の測定を考慮していなかった。
【発明の概要】
【発明が解決しようとする課題】
【０００５】
本発明の課題は、試験片を回転させて摩擦試験を行う等の回転機構を有する試験装置とともに使用して、既存のこの種の試験装置を使用してベアリングの試験を簡単に行うことができるようにするベアリング試験治具を提供することにある。
【課題を解決するための手段】
【０００６】
本発明の一側面によれば、一端が試験装置の回転軸に接続でき、他端が試験対象のベアリングの内輪に接続されるベアリング軸と、前記ベアリングを取り付けるハウジング部とを設けたベアリング試験用治具が与えられる。
ここで、前記ハウジング部は前記ベアリングを収容する凹部と、前記凹部の底に前記凹の中心軸に沿って移動可能に設置され、前記ベアリングの中心孔を貫通できるベアリング抜きネジと係合する雌ネジがその中心に切られているベアリング抜き治具とを有してもよい。
また、前記ベアリング軸の、前記試験装置の回転軸に接続される端部がテーパ状に形成されていてよい。
また、前記ハウジング部の周囲全体に周壁を設けてよい。
また、前記周壁の少なくとも一部が透明であってよい。
また、前記ベアリング軸と前記ハウジング部とは直接接触しないようにしてよい。
【発明の効果】
【０００７】
本発明によって、簡単な手順でベアリングをベアリング試験用治具に装着して、試験対象としてベアリングを考慮していない試験装置に対して、試験装置の回転軸に簡単かつ正確に接続でき、またベアリングの取り外しも容易になる。
【図面の簡単な説明】
【０００８】
【図１】本発明の一実施例で使用したＺｎＯコーティングを行うための装置の概念図。
【図２】図１のＺｎＯコーティングを行うための装置によって良好なコーティングが行なわれたベアリングボールの例（右）及び失敗例（左）の写真。
【図３】酸素分圧比６０％の酸素・アルゴン混合スパッタガスを使用して作製した本発明の一実施例のＺｎＯコーティングを有するベアリングボールの断面ＴＥＭ像。
【図４】本発明のＺｎＯコーティングを有するベアリングボールを組み込んだベアリングの評価を行うために使用した、摩擦試験装置にベアリングを取り付けるための本発明の一実施例のベアリング試験用治具の概略及び使用形態を示す図。
【図５】試験状態における本発明の一実施例のベアリング試験用治具の正面断面図。
【図６】本発明の一実施例のベアリング試験用治具を構成するハウジングの正面断面図であって、測定終了後のベアリングの抜取り作業中の状態を示す。
【図７】本発明の一実施例のベアリング試験用治具を構成するハウジングの正面断面図。
【図８】本発明の一実施例のベアリング試験用治具を構成するハウジングの上面図。
【図９】本発明の一実施例のベアリング試験用治具を構成するベアリング軸の正面断面図及びベアリング軸のうちのベアリングに接続される部分を下から見た底面図。
【図１０】酸素分圧比６０％の酸素・アルゴン混合スパッタガスを使用して作製したＺｎＯコーティングを有するベアリングボール（距離ｈ＝５５ｍｍ、６０ｍｍ及び６５ｍｍ）を組み込んだベアリングの油中での摩擦係数の時間変化を、ＺｎＯコーティングしていないベアリングボールを組み込んだ場合と比較して示すグラフ。
【図１１】酸素分圧比７０％の酸素・アルゴン混合スパッタガスを使用して作製したＺｎＯコーティングを有するベアリングボール（距離ｈ＝５５ｍｍ及び６０ｍｍ）を組み込んだベアリングの油中での摩擦係数の時間変化を、ＺｎＯコーティングしていないベアリングボールを組み込んだ場合と比較して示すグラフ。
【図１２】図３に示したものと同じ条件で作製したＺｎＯコーティングを有するベアリングボールを摩擦試験機によって試験した後の断面ＴＥＭ像。
【図１３】酸素分圧比６０％の酸素・アルゴン混合スパッタガスを使用して作製した本発明の一実施例のＺｎＯコーティングを有するベアリングボール（距離ｈ＝５５ｍｍ及び６０ｍｍ）を組み込んだベアリングの大気中での摩擦係数の時間変化を、ＺｎＯコーティングしていないベアリングボールを組み込んだ場合と比較して示すグラフ。
【図１４】酸素分圧比６０％の酸素・アルゴン混合スパッタガスを使用して作製した本発明の一実施例のＺｎＯコーティングを有するベアリングボール（距離ｈ＝６５ｍｍ及び８５ｍｍ）を組み込んだベアリングの大気中での摩擦係数の時間変化を、ＺｎＯコーティングしていないベアリングボールを組み込んだ場合と比較して示すグラフ。
【図１５】酸素分圧比７０％の酸素・アルゴン混合スパッタガスを使用して作製した本発明の一実施例のＺｎＯコーティングを有するベアリングボール（距離ｈ＝５５ｍｍ及び６０ｍｍ）を組み込んだベアリングの大気中での摩擦係数の時間変化を、ＺｎＯコーティングしていないベアリングボールを使用した場合と比較して示すグラフ。
【発明を実施するための形態】
【０００９】
本発明の一実施例によれば、試験片を回転させる形式の摩擦試験装置等に試験対象のベアリングを結合するため、ベアリングを取り付けるハウジングを設ける。このハウジングにはベアリングを収容する凹部が設けられる。また、試験装置側には試験片を回転させるための回転軸（主軸）が設けられているので、この回転軸とベアリングとを接続するベアリング軸を設ける。ベアリングをハウジングの凹部に取り付けて固定した後、ベアリング軸の両端を試験装置の回転軸及びベアリングの内輪に夫々接続することで、ベアリングの摩擦係数等の所要の試験を簡単に行うことができる。なお、摩擦試験装置等の試験装置それ自体の構造・動作原理等は本願の趣旨には直接関係しないので、その説明は省略する。
【００１０】
摩擦試験等の試験中にベアリングの横位置がずれて試験装置側とベアリングの回転の軸が互いにずれたり、あるいはガタによりベアリングが振動するのを防止するため、ベアリングを取り付ける凹部とベアリングとのクリアランスを小さくしておく必要がある。そのため、一旦凹部に取り付けたベアリングは取り外しにくい場合がある。その上、摩擦試験等ではベアリングに荷重をかけるので、ベアリングが凹部に嵌まり込んでしまい、取り外しが一層困難になってしまうおそれがある。そこで、取り外しを簡単にするため、凹部の底にベアリング取り外し治具を設置する。具体的には、ベアリング取り外し軸は凹部内をその中心軸方向に移動可能な形状、サイズを有しており、またベアリング取り外し治具の中央には雌ネジが切られている。試験終了後に、凹部に取り付けられているベアリングの中心孔を介して上述の雌ネジに係合するピッチ及び径を有する雄ネジ（ベアリング抜きネジ）を差し込んで回転させることにより、ベアリング抜きネジがベアリング取り外し治具の雌ネジに入り込んでいくためにベアリング取り外し治具がせり上がり、ベアリングを下から持ち上げる。これにより、ベアリングが凹部に嵌まり込んでいても、容易にそこから引き抜くことができる。
【００１１】
また、ベアリングと試験装置の回転軸とをベアリング軸を介して接続するに当たって、両者の回転の軸を簡単に一致させることができることが望ましい。そのため、ベアリング軸の端部のうちの試験装置の回転軸に接続される側はテーパ形状を有する。これにより、ハウジング中のベアリングに一旦を接続されているベアリング軸の他端を試験装置の回転軸に最終的に固定する際の軸合わせ作業が容易になる。
【００１２】
また、潤滑や冷却のため、ベアリングを油などの液体に浸漬して使用することがあり、その他、液体の存在下でべありんぐを使用する場合がある。このような使用環境を試験に反映させるため、ハウジングの全周に渡って周壁を設置することにより、浸漬用液体を収容可能としている。更に、この周壁全体または一部を透明にしておくことにより、回転中のベアリングの様子を観察したり、また液体に浸漬しながら行う試験ではハウジング内の液体のせり上がりがないかどうかを観察することが容易になる。
【００１３】
また、このベアリング試験用治具はベアリング軸とハウジングの２つの要素に分かれているが、これらは直接結合する必要はなく、両者の結合はハウジング底部に収容された試験対象のベアリング経由としてよい。この構成を取れば、ベアリングのサイズ変更の際に下部のパーツ（ハウジング）の変更のみで済む。また、ベアリングを浸漬する液体を取り換える際にベアリング軸を簡単に外して作業できるので、交換後の液体が残留液で汚染されることを防止するためのハウジング周壁の同時交換作業やその他残留液除去作業も簡単に行うことができるようになる。
【００１４】
なお、以下の実施例ではベアリング試験用治具に収容するベアリングの転動体としてベアリングボールを使用したが、当然のこととして、本発明のベアリング試験用治具は転動体としてテーパ状、ローラー状等の別の形状のものを使用したベアリングを収容対象としてもよい。また、これも当然であるが、すべり軸受け、流体軸受け等の、転動体を使用しない構造のベアリングを収容対象とすることもできる。
【００１５】
また、実施例では試験対象のベアリングを収容したベアリング試験用治具を摩擦試験装置に接続して摩擦係数を測定したが、試験項目は摩擦係数に限定されるものではなく、またベアリングを回転させる試験装置であればどのような試験装置に接続してもよい。
【実施例】
【００１６】
本実施例においては、本発明のベアリング試験用治具の構造及びその使用の態様を説明するため、ベアリングボールにＺｎＯ低摩擦コーティングを施し、このベアリングボールを組み込んだベアリングを本発明の実施例のベアリング試験用治具に収容して摩擦試験装置に取り付け、摩擦試験を行った。
【００１７】
［ＺｎＯコーティングの成膜］
ベアリングボールにＺｎＯをコーティングするために使用した装置の概念図を図１に示す。ここでは金属ワイヤーのメッシュで構成された円筒形の籠中にＺｎＯコーティング対象のベアリングボールを収容して回転させながらスパッタガンからＺｎＯを供給することにより、ＺｎＯをベアリングボール上にスパッタした。ＺｎＯコーティング対象としては、市販品のアンギュラベアリングのベアリングボールを使用し、籠のメッシュサイズとベアリングボールの直径との比（メッシュサイズ：直径）の値を適切な範囲に調節することにより、高性能の低摩擦ベアリングを実現することができた。なお、ベアリングボールなどの転動体へのＺｎＯ低摩擦コーティングの詳細については、本願出願人が別途出願した特願２０１５−２５００４３を参照されたい。
【００１８】
アンギュラベアリングには、ＧＭＮ社製HY S6000（ベアリング内径：１０ｍｍ、外形：２６ｍｍ；詳細な寸法等の仕様は非特許文献１を参照）を用いた。このベアリングボールは、高温用のＳｉ３Ｎ４セラミックス製であり、直径は４．７６２ｍｍであった。このベアリングボールを図１に示すようにメッシュの円筒形の籠に収容した。籠を構成するワイヤー直径は０．５５ｍｍφ、メッシュサイズ（２本のワイヤー間の距離）は、２．６ｍｍとした。これにより、メッシュサイズ／直径は２．６ｍｍ／４．７６２ｍｍ×１００＝５４．５９．．．≒５５％となった。ベアリングボールを収容した籠をゆっくりと回転させながら、マグネトロンスパッタ法を用いて厚さ３００ｎｍのＺｎＯ膜をボールの前面にむらなくコーティングすることができた。その成膜条件は、ターゲットとしてＺｎディスクを使用し、ＲＦ１００Ｗ、スパッタガス：酸素・アルゴン混合（酸素分圧比６０％、７０％）、バイアスなし、サンプル加熱なしとし、スパッタガンとサンプルとの距離ｈを何通りか変化させて成膜を行なった。ここで、距離ｈは、スパッタガンのターゲット表面を含む平面上から籠の外側までの垂直距離とした。また、籠の中には積み重ならない量のボールを収容することで、スパッタガンとサンプルであるベアリングボールまでの距離にベアリングボール毎の違いが出ないようにした。
【００１９】
図２の右側に、このようにしてコーティングを施したベアリングボールの写真を示す。写真から容易に見て取れるように、ベアリングボール表面全体が完全な鏡面となっていて、一様かつ緻密なコーティングが施されている（図２では隠れて見えないベアリングボール裏面も全く同じく完全な鏡面となっていた）。これに対して、同図左側に示す失敗例では、その表面は鏡面ではなく光を乱反射しており、表面が一様になっていないことがわかる。また、その表面には目視ではっきりとわかる凹凸があり、コーティングが剥離したり裂け目が入っていることもわかる。なお、メッシュサイズと球の直径との比の値やそのほかの成膜条件を変化させてＺｎＯ膜のコーティングを行った際、鏡面状コーティング形成に失敗した場合には全て同図左側によく似た外観を呈した。
【００２０】
［ＺｎＯコーティングを有するベアリングボールの評価（ＴＥＭによる観察、空気中及び油中での摩擦係数）］
上で作製したＺｎＯコーティング付きのベアリングボールを組み込んだベアリングを、本発明のベアリング試験用治具を介して摩擦試験装置に取り付けて回転させることでその回転中の摩擦係数の時間変化を測定し、またその後にベアリングボールを取り出して断面ＴＥＭ像を撮影するという性能評価を行った。この性能評価において、摩擦試験装置として新東科学株式会社製の広域荷重摩擦磨耗試験機ＴＹＰＥ：３５を使用し、雰囲気は大気中（２６℃、湿度５４％）及び油中（灯油に非特許文献２に記載のタービンオイル（AeroShell Turbine Oil 500）を６％添加したもの）にて行なった。また、回転数は３０００ｒｐｍとし、荷重は２０ｋｇＷとした。
【００２１】
［ベアリング試験用治具及びその使用態様の説明］
実施例のベアリング試験用治具の概略図を図４に、また具体的な構造の図面を図５〜図９に示す。図４に概略を示すベアリング試験用治具の上部構成要素であるベアリング軸が上部回転・荷重ユニット（摩擦試験装置（図示せず））の主軸に結合されて、摩擦試験装置からの回転及び荷重を、治具の下部構成要素であるハウジング内に収容される試験対象のベアリングに伝達する。なお、図４でベアリングの上面部分だけが実線で描かれ、それより下側が破線となっているのは、ベアリングはハウジング中心部に設けられた凹部であるベアリング収容部内に固定されるようになっているために（詳細は後述）、その上面以外は目視できないからである。この治具を使用するに当たっては、治具を構成するハウジングの下部穴にベアリングを埋没させ、上からつめで固定する。なお、このつめは図中には明示せず、ボルト（図７中のベアリング固定ネジ）のみでベアリングを固定するように図示してあるが、実際にはボルトとの共締めでつめを固定し、そのつめでベアリングの外側のリング（外輪）を固定するように構成されている。なお、ベアリングの固定はベアリング固定ネジだけを使用して行うようにしてもよい。ベアリングと装置上部の回転ロッド（ベアリング軸）とは中心軸を合わせて固定可能な構造になっている。試験時の温度変化は熱電対にて測定できる。熱電対を設置するには、例えば上記つめによってベアリングのアウターリング上に熱電対を固定すればよい。また、ベアリング取り付けブロック（ハウジング）のうちのベアリング上面よりも上にある高さ４０ｍｍの薄壁の円筒部分は透明プラスチック円筒ケースで構成されており、透明プラスチックでできた円筒状部材と円筒状部材下端部のリング状パッキンとを、ハウジングの部分にねじ込むことでハウジングの基部に固定される。このようにハウジング上部が円筒状で、ハウジングとの接合部はリング状パッキンでシールされているので、その中に液体を収容可能であり、油で満たした中でベアリングを回転させる実験が可能である。更に、この円筒ケースは透明であるため、試験中の様子も目視により観察できる。
【００２２】
試験終了後にベアリング試験用治具からベアリングを取り外す必要がある。上述したように、ベアリング試験用治具側のベアリング軸とベアリングの回転部（内輪）の中心とがずれないようにするため、治具中のベアリング収容部とベアリングとの間のクリアランスは小さくなっている。更に、試験中に強い圧力を上から印加するため、試験終了後にはベアリングは、収容部に強く嵌まり込むことになる。従って、試験終了後にベアリングを手で引き抜くことは、通常は極めて困難である。そこで、このベアリング試験用治具においては、図６に示す構造を設けることで、ベアリングを容易に引き抜くことができるようにしている。
【００２３】
図６において、ベアリングの中心孔からベアリング抜きネジを差し込んで、ベアリング抜き治具の中央部にねじ込むと、ベアリング抜き治具が、その上に載っているベアリングと共にせり上がる。これにより、強固に嵌まり込んだベアリングを簡単に引き抜くことができる。
【００２４】
ベアリング試験用治具へのベアリングの装着から、ベアリング試験、最後にベアリング試験用治具からのベアリングの取り外しまでの手順をより具体的に説明すれば、以下の通りである。試験対象のベアリングをベアリング試験用治具中のベアリング収容部に装着する際、ベアリング抜き治具に形成した切欠き凹部とベアリング収納内部に形成した凸部との位置を合わせて、図５に示すようにハウジング中心にあるベアリング収納部の底に装着する。このように、両者の凹部と凸部とを位置合わせしてこれらが互いにはまり合うように装着することにより、ベアリング取り外し時に生じることがあるベアリング抜き治具の回転を抑制することが出来る。もちろん、これら凹凸は上に説明したものとは互いに逆の部材に設置してもよい。次いで、前もって、上端を摩擦試験装置本体の主軸に係合させて主軸に仮止めしてあったベアリング軸側治具（ベアリング軸）（図９）の下端をベアリングの内輪に差し込んで係合させる。また、この間に、ベアリング固定ネジやつめを使用した試験ベアリングの固定を上述した通りに行う。更に、ここにおいて、必要に応じて熱電対等の取り付けも行うことができる。
【００２５】
仮止めしてあったベアリング軸の上端と摩擦試験装置本体の主軸とを、この段階で図９に示すようにボルト（治具固定ネジ）で固定することにより、両者は完全に結合され、また芯出しも完了する。これにより、摩擦試装置本体からの回転力を、ベアリング軸を介してベアリングに確実に伝達できるようになる。ここで、図５及び図９に示すように、ベアリング軸の上部はテーパ状になっており、ベアリング軸と摩擦試験装置本体の主軸の中心軸を合わせやすい構造となっているため、本治具を使用することで、ベアリングとの中心軸を合わせてからベアリング軸を完全に固定できるので、特別な注意や熟練を要することなく、摩擦試験装置の主軸−ベアリング軸−ベアリングの心出しが確実に行われるという効果も得られる。
【００２６】
このようにしてベアリングを摩擦試験装置本体に確実に、かつ両者の回転の中心が正確に一致するように取り付けた後、ベアリングの試験が開始される。
【００２７】
ベアリングの試験が終了したら、先ず、治具固定ネジを取り外してからベアリング軸と主軸との係合を解除する。また、ベアリング軸とベアリングとの係合を解除するとともにベアリングの周囲をハウジングに固定しているベアリング固定ネジ及び熱電対固定ネジを外す。その後、ベアリング抜き治具の中心内壁に切られている雌ネジに係合するベアリング抜き雄ネジを、ベアリングの上から挿入して回転させる。これによってベアリング抜きネジが下向きに進行し、更にその先端がベアリング主要部の底に突き当たって下向きの力をそこに印加する。ベアリング抜き雄ネジを回転し続けることによって、前記ベアリング抜き治具は先に説明した凹部と凸部とのかみ合いによって回転せずに、ベアリングがベアリング抜き治具とともに収納部からせり上がる。このようにして、ベアリングを簡単にベアリング試験用治具から取り外すことができる。
【００２８】
［ベアリング試験用治具を使用した試験結果の例の説明］
上述のようにして測定した、油中におけるベアリングの摩擦係数の時間変化例を図１０及び図１１に示す。図１０に示すように、未コーティングの場合に比べて、酸素分圧比６０％、ｈ＝５５ｍｍ及び６５ｍｍの条件でＺｎＯコーティングを施したものは、摩擦係数が低減し、また摩擦係数の時間変動が小さいという意味で安定することがわかった （なお、やや見づらいが、図１０中で一番下に位置する細線で縁取りされたグラフがｈ＝６５ｍｍの場合を示す）。実験後のコーティングの断面ＴＥＭ像を「After bearing test」と表記されている図１２に示す。コーティング厚さは減少した。その他、酸素分圧比７０％においても図１１からわかるように、コーティングなしの場合に比べて摩擦係数の低下やその時間変化の減少（安定化）など、ＺｎＯコーティングの効果が現れることを確認できた。
【００２９】
図１３〜図１５に示すように、大気中でも同様に摩擦低減効果が発現した。このように、ＺｎＯコーティングを有する本実施例のベアリングボールは、油中、大気中共に、未コーティングのベアリングボールと比べて摩擦性能が飛躍的に向上することも確認できた。
【産業上の利用可能性】
【００３０】
以上説明したように、本発明によれば簡単な手順でベアリングをベアリング試験用治具に装着して、試験装置の回転軸に簡単かつ正確に接続でき、またベアリングの取り外しも容易になるため、産業上の利用が期待される。
【先行技術文献】
【非特許文献】
【００３１】
【非特許文献１】1467109866493_0.html
【非特許文献２】1467109866493_1.pdf
【図１】
2018004334.tif 000003
【図２】
2018004334.tif 000004
【図３】
2018004334.tif 000005
【図４】
2018004334.tif 000006
【図５】
2018004334.tif 000007
【図６】
2018004334.tif 000008
【図７】
2018004334.tif 000009
【図８】
2018004334.tif 000010
【図９】
2018004334.tif 000011
【図１０】
2018004334.tif 000012
【図１１】
2018004334.tif 000013
【図１２】
2018004334.tif 000014
【図１３】
2018004334.tif 000015
【図１４】
2018004334.tif 000016
【図１５】
2018004334.tif 000017